상기 합성 예 3 에서 얻 어 진 표면 처리 Li 4 Ti 5 O 12 분 말 8 . 2 g , 흑연 분말 1 g , PVDF 10 중량 % 용액 ( 용매 : N - 메틸 피 롤리 돈 ) 8 g 을 혼합 한 후 , 기계식 교반기 를 사용 하 여 교반 함 으로써 슬러리 를 제조 하 였 다 . 이 슬러리 를 닥터 블레이드 ( doctor blade ) 를 사용 하 여 구리 ( Cu ) 집 전체 위 에 약 60 ㎛ 의 두께 로 도포 및 건조 한 후 , 진공 및 120 ℃ 의 조건 에서 다시 한 번 건조 하 여 음극판 을 제조 하 였 다 .